(57)【特許請求の範囲】
【請求項１】
質量％で、Ｃ：０．０３％以上０.２０％以下、Ｓｉ：０．００５％以上２．０％以下、Ｍｎ：１．２％以上３．５％以下、Ｐ：０．１％以下、Ｓ：０．０１％以下、Ｎ：０．０１％以下、Ａｌ：０．００１％以上１．０％以下およびＢｉ：０．００１８％以上０．０５％以下を含有し、さらに、Ｃａ：０．０１％以下、Ｍｇ：０．０１％以下、Ｓｒ：０．０１％以下、Ｂａ：０．０１％以下、ＲＥＭ：０．０１％以下およびＺｒ：０．０１％のうち１種または２種以上を含有し、残部がＦｅおよび不純物からなり、
連続鋳造鋳片の表層から１０ｍｍの範囲内におけるデンドライトの１次アームの間隔が３００μｍ以下であり、前記デンドライトの１次アームの樹間のＭｎ含有率と鋳片の平均Ｍｎ含有率の比が２．５以下であることを特徴とする高強度鋼板用の連続鋳造鋳片。
【請求項２】
前記Ｆｅの一部に代えて、質量％で、Ｔｉ：０．３％以下、Ｎｂ：０．３％以下およびＶ：０．３％のうち１種または２種以上を含有することを特徴とする、請求項１に記載の高強度鋼板用の連続鋳造鋳片。
【請求項３】
前記Ｆｅの一部に代えて、質量％で、Ｃｒ：１％以下、Ｍｏ：１％以下、Ｃｕ：１％以下およびＮｉ：１％のうち１種または２種以上を含有することを特徴とする、請求項１または請求項２に記載の高強度鋼板用の連続鋳造鋳片。
【請求項４】
前記Ｆｅの一部に代えて、質量％で、Ｂ：０．０１％以下を含有することを特徴とする、請求項１〜３のいずれかに記載の高強度鋼板用の連続鋳造鋳片。
【請求項５】
請求項１〜４のいずれかに記載の連続鋳造鋳片に対して、１０５０℃以上１３５０℃以下の温度域に２０分間以上保持する均質化処理を施し、熱間圧延した後、冷間圧延することにより得られ、電界放射型走査電子顕微鏡を用いて観察すると１平方ｍｍ当たりに存在する直径２μｍ以下のＭｎＳおよび／またはＭｎＳを含む介在物の個数が１００個以上である鋼板。
【発明の詳細な説明】
【技術分野】
【０００１】
本発明は、高強度合金化溶融亜鉛めっき鋼板等の高強度鋼板用の素材である連続鋳造鋳片およびその連続鋳造方法、ならびに高強度鋼板に関する。
【背景技術】
【０００２】
自動車用素材として用いられる鋼板は、軽量化による環境負荷低減を目的として高強度化が図られており、特に５９０ＭＰａ以上の引張強度を有する鋼板のニーズが高まっている。自動車用の熱延鋼板は、使用される部位により要求される特性が異なり、高強度および高靱性であるとともに、良好な深絞り性、張り出し性、穴拡げ性または曲げ性といった加工性をも具備することが要求される。
【０００３】
成品加工の最終段階である成形プロセスにおいては、曲げ成形の頻度が最も高く、その組み合わせによって様々な形状の部品に加工されることから、曲げ成形性が良好である必要がある。さらに、部品として使用されることから曲げ加工後の表面性状も良好であることが必要である。
【０００４】
高強度鋼板の曲げ性の改善については、従来より鋼組織の制御の面からアプローチがなされている。例えば特許文献１では、鋼板を構成する組織のうち、低温変態生成相の硬さを低下させ、フェライト相との硬度差を小さくすることが良いとされている。
【０００５】
一方、特許文献２や特許文献３には、フェライトの結晶粒を微細化させると、曲げ性と同様に局部変形能が必要な伸びフランジ性と高強度化とを両立できることが開示されている。
【０００６】
しかしながら、高強度化を目的としてＭｎを多量に添加した高強度鋼板を製造する場合には、連続鋳造鋳片の凝固過程を考慮することが必要であり、これについては特許文献１〜３では検討されていない。
【０００７】
Ｍｎを多量に添加した溶鋼の凝固過程においては、Ｍｎの平衡分配係数が小さいことから、偏析により、凝固後の連続鋳造鋳片に見られるデンドライト組織の樹間ではＭｎ含有率が上昇し、デンドライトの樹芯ではＭｎ含有率が低下する。このため、連続鋳造鋳片は、デンドライトの樹間と樹芯という、Ｍｎ含有率が異なる領域が層状に形成されることになる。
【０００８】
このように、凝固過程における偏析により、凝固組織内で局所的に組成が変動し、特に、低温変態相の生成に大きく影響するＭｎ含有率が周期的に変動すると、連続鋳造鋳片またはこれを熱間圧延した熱延鋼板において、拡散熱処理によるＭｎ含有率の均一化が十分でない場合には、Ｍｎ含有率の変動に対応して組織も不均一になる。
【０００９】
したがって、特許文献１に開示された技術では、鋼板全体でフェライト相および低温変態相の硬さ自体を精緻に制御することが極めて困難であるだけでなく、局所的な組成の変動に対応した不均一組織により、加工部の表面に目視によっても観察されるような顕著な凹凸が出現する。そして、その凹凸が不均一変形をさらに助長して、割れを誘発し、曲げ性そのものを劣化させる。また、割れに至らない場合であっても、加工部に凹凸が存在すると、外観不良となるだけでなく、部品としての衝突性能も劣化する。部品としての衝突性能とは、鋼板をプレス成形して加工した部品が、衝突時に強度を確保しながら変形することでエネルギーを吸収する能力を意味する。
【００１０】
また、凝固過程における偏析によって、相変態現象も局所的に変化し、結晶粒径も不均一となるので、特許文献２や特許文献３に開示された技術を用いても、曲げ性を改善することができない。とりわけ、これらの文献に記載の技術では、鋼中に偏析し易いＭｎやＮｉを多量に添加するため、上述のように成形時の曲げ性はもちろん、部品としての衝突性能に劣ることが容易に予想される。
【００１１】
組織均一化の観点からは、単相組織化という究極的なアプローチがあり、例えば特許文献４には、究極の均一組織であるマルテンサイト単相組織にすることによって、伸びフランジ性および曲げ性を向上できることが記載されている。しかしながら、特許文献４に開示された技術のように、鋼組織をマルテンサイト単相としたのでは、相変態時に生じた起伏により鋼板の平坦性が損なわれ、寸法精度が必要な自動車部品への適用が困難となる。
【００１２】
以上のことから、連続鋳造鋳片を圧延した鋼板において、平坦性を維持しつつ、曲げ性と高強度化とを両立させるためには、高強度化のためにＭｎを多量に含有させながら、均一な組織を得るという、見かけ上、相反する特性を両立させなければならないことがわかる。
【００１３】
均一組織を得る方法として、不均一組織の起源である凝固時の成分偏析自体を拡散によって解消するというアプローチがなされている。例えば特許文献５には、鋼材を１２５０℃以上の高温で１０時間以上の長時間保持する溶質化処理を行うことによって、成分偏析が低減され、鋼材が均質化されることが記載されている。しかしながら、特許文献５に記載されているような、高温で長時間保持するプロセスは、著しいコスト増大および生産性の低下を招くため、現実的ではない。
【先行技術文献】
【特許文献】
【００１４】
【特許文献１】特開昭６２−１３５３３号公報
【特許文献２】特開２００４−２１１１２６号公報
【特許文献３】特開２００４−２５０７７４号公報
【特許文献４】特開２００２−１６１３３６号公報
【特許文献５】特開平４−１９１３２２号公報
【特許文献６】特許４１７９１８０号公報
【非特許文献】
【００１５】
【非特許文献１】W.Kurz and D.J.Fisher著、「Fundamentals of Solidification」、Trans Tech Publications Ltd., (Switzerland)、１９９８年、ｐ．２５６
【発明の概要】
【発明が解決しようとする課題】
【００１６】
本発明は、上記の問題に鑑みてなされたものであり、その課題は、平坦性を有するとともに、高強度化に必要なＭｎを多量に含有しても均一な組織を有し、曲げ加工後の表面性状に優れた高強度鋼板を得ることができる連続鋳造鋳片、およびその鋳造方法、ならびに曲げ加工後の表面性状に優れた高強度鋼板を提供することにある。
【課題を解決するための手段】
【００１７】
連続鋳造鋳片の凝固組織は、通常はデンドライト形態を呈している。このデンドライトは、凝固過程における溶質元素の拡散に起因して形成され、溶質元素は、その平衡分配係数に依存して、デンドライトの樹間部において濃化する。高強度鋼板に含有されるＭｎは、平衡分配係数は１．０より小さいことから樹間部において濃化し、樹芯部での含有率は低下する。
【００１８】
この連続鋳造鋳片を素材として高強度鋼板を製造する場合、連続鋳造後の鋳片を加熱炉内において１０５０〜１３５０℃程度で数時間保持して均質化処理を行った後、熱間圧延工程および冷間圧延工程において圧延する。
【００１９】
本発明者らは、詳細な実験および分析により、連続鋳造鋳片のデンドライト組織に形成されるＭｎの偏析は、通常の加熱炉操業における温度および時間の範囲内では、拡散により解消することができず、その後の熱間圧延工程および冷間圧延工程を経ても偏析が残存することを明らかにした。
【００２０】
特に、鋼板表面に発生するすじ模様が、連続鋳造鋳片の表層部で形成されるデンドライトの１次アーム間隔と対応する。連続鋳造鋳片の表面から内部に向かって成長したデンドライト１次アームは、圧延とともに圧延方向に傾き延ばされて、最終的に鋼板表面にしま状の模様を呈することになる。圧延方向と垂直な方向にはデンドライト１次アームは伸びないことから、初期のデンドライトの１次アーム間隔は、圧延後も維持されることとなる。
【００２１】
また、デンドライトの樹間のＭｎ濃化部において硬質のパーライトまたはベイナイトが形成され、Ｍｎ含有率の低い樹芯部では軟質のフェライトが形成されることも明らかにした。このような、硬質のパーライトまたはベイナイトと、軟質のフェライトとが鋼板内において層状に形成されると、鋼板の曲げ加工時にすじ状の模様が発生することになる。
【００２２】
上記のすじ模様の原因であるＭｎの偏析を低減させる方法の一つとして、Ｍｎ含有率を低下させる方法が挙げられる。しかし、鋼板の強度を確保する観点から、偏析を解消する程度にまでＭｎ含有率を低下させることはできない。
【００２３】
Ｍｎの偏析を低減させる別の方法としてＭｎの拡散を促進させる方法が挙げられる。
【００２４】
熱伝導に関して、フーリエの法則が知られており、半無限固体における熱伝導の理論解析結果から、フーリエ数Ｆｒ＝α・ｔ／ｘ2が導かれている。ここで、α：熱拡散係数（ｍ2／ｓ）、ｔ：時間（ｓ）、ｘ：熱移動距離（ｍ）である。
【００２５】
このフーリエ数Ｆｒを、鋼の凝固過程における凝固組織と元素の拡散に適用することにより、拡散の効果を表す指標として一般に用いられる、フーリエ数Ｆｒ＝Ｄ・ｔ／λ2が得られる。ここで、Ｄ：溶質の拡散係数（ｃｍ2／ｓ）、ｔ：拡散時間（ｓ）、λ：拡散距離（ｃｍ）である。
【００２６】
フーリエ数Ｆｒを用いて、実操業における操業因子の変更による効果について以下のような検討を行った。フーリエ数Ｆｒが大きいほど拡散の効果が大きいため、フーリエ数Ｆｒを増大させることにより溶質の拡散を促進することができる。
【００２７】
上記数式からわかるように、フーリエ数Ｆｒを増大させるには、拡散係数Ｄまたは拡散時間ｔを増大させるか、拡散距離λを低減させる必要がある。
【００２８】
第１に、拡散係数Ｄは温度Ｔの関数であり、温度Ｔを高めることにより増大させることができる。操業においては、加熱炉の温度を上昇させることになる。しかし、通常の操業温度は１０５０〜１３５０℃程度であるため、これ以上に温度を高めると、コストの大幅な上昇になるだけでなく、加熱時のスケールの発生量の増加をともなって、歩留まりを低下させ、鋳片の表面性状の劣化による圧延後の鋼板の表面性状を悪化させることになる。したがって、実際の操業において温度Ｔを高めること、すなわち拡散係数Ｄを増大させることは事実上困難である。
【００２９】
第２に、拡散時間ｔを大きくすることは、操業においては、加熱炉内への装入時間を延長することになる。通常の加熱時間を数時間とすると、Ｍｎの偏析を解消するにはその数倍を要すると試算される。現状の操業でこのような装入時間の延長を行うと、生産効率が大幅に低下することになるため、時間ｔを大きくすることも事実上困難である。
【００３０】
第３に、拡散距離λは、連続鋳造鋳片で見られるデンドライトの１次アーム間隔に相当する。デンドライトの１次アーム間隔に関する研究は従来から行われており、非特許文献１によれば、下記（１）式で表すことができる。
λ∝（Ｄ×σ×ΔＴ）0.25  …（１）
ここで、λ：デンドライトの１次アーム間隔（μｍ）、Ｄ：拡散係数（ｍ2／ｓ）、σ：固液界面エネルギー（Ｊ／ｍ2）、ΔＴ：凝固温度範囲（℃）である。
【００３１】
この（１）式から、デンドライトの１次アーム間隔λは、固液界面エネルギーσに依存し、このσを低減させることができればλが減少することがわかる。λを減少させることができれば、フーリエ数Ｆｒを増大させ、連続鋳造鋳片の加熱時のＭｎの拡散を促進し、Ｍｎの偏析を低減させることができる。
【００３２】
そこで、本発明者らは、溶鋼とデンドライトとの固液界面エネルギーσを低減させることを目的として、溶鋼中に界面活性元素を添加する方法を想到した。
【００３３】
本発明は、上記の検討結果に基づいてなされたものであり、その要旨は下記の（１）〜（４）に示す連続鋳造鋳片、（５）に示す鋼板、ならびに（６）および（７）に示す連続鋳造方法にある。なお、これらのうちの（６）および（７）に示す連続鋳造方法は、本発明の参考例としての発明である。
【００３４】
（１）質量％で、Ｃ：０．０３％以上０.２０％以下、Ｓｉ：０．００５％以上２．０％以下、Ｍｎ：１．２％以上３．５％以下、Ｐ：０．１％以下、Ｓ：０．０１％以下、Ｎ：０．０１％以下、Ａｌ：０．００１％以上１．０％以下およびＢｉ：０．００１８％以上０．０５％以下を含有し、さらに、Ｃａ：０．０１％以下、Ｍｇ：０．０１％以下、Ｓｒ：０．０１％以下、Ｂａ：０．０１％以下、ＲＥＭ：０．０１％以下およびＺｒ：０．０１％のうち１種または２種以上を含有し、残部がＦｅおよび不純物からなり、連続鋳造鋳片の表層から１０ｍｍの範囲内におけるデンドライトの１次アームの間隔が３００μｍ以下であり、前記デンドライトの１次アームの樹間のＭｎ含有率と鋳片の平均Ｍｎ含有率の比が２．５以下であることを特徴とする高強度鋼板用の連続鋳造鋳片。
【００３５】
（２）前記Ｆｅの一部に代えて、質量％で、Ｔｉ：０．３％以下、Ｎｂ：０．３％以下およびＶ：０．３％のうち１種または２種以上を含有することを特徴とする、前記（１）に記載の高強度鋼板用の連続鋳造鋳片。
【００３６】
（３）前記Ｆｅの一部に代えて、質量％で、Ｃｒ：１％以下、Ｍｏ：１％以下、Ｃｕ：１％以下およびＮｉ：１％のうち１種または２種以上を含有することを特徴とする、前記（１）および（２）に記載の高強度鋼板用の連続鋳造鋳片。
【００３８】
（４）前記Ｆｅの一部に代えて、質量％で、Ｂ：０．０１％以下を含有することを特徴とする、前記（１）〜（３）のいずれかに記載の高強度鋼板用の連続鋳造鋳片。
【００３９】
（５）前記（１）〜（４）のいずれかに記載の連続鋳造鋳片に対して、１０５０℃以上１３５０℃以下の温度域に２０分間以上保持する均質化処理を施し、熱間圧延した後、冷間圧延することにより得られ、電界放射型走査電子顕微鏡を用いて観察すると１平方ｍｍ当たりに存在する直径２μｍ以下のＭｎＳおよび／またはＭｎＳを含む介在物の個数が１００個以上である鋼板。
【００４０】
（６）前記（１）〜（４）のいずれかに記載の連続鋳造鋳片を製造するための連続鋳造方法であって、タンディッシュ内の溶鋼または鋳型内の溶鋼中に浸漬させた浸漬ランス内に、Ｂｉを含有する金属ワイヤーもしくはロッド、またはＢｉならびにＭｇ、Ｃａ、ＳｒおよびＢａのうち１種または２種以上を含有する金属ワイヤーもしくはロッドを挿入することにより、前記浸漬ランス内で金属蒸気および／または金属粒子を発生させ、前記金属蒸気および／または金属粒子をキャリアガスとともに前記溶鋼中に供給することを特徴とする連続鋳造方法。
【００４１】
（７）前記（１）〜（４）のいずれかに記載の連続鋳造鋳片を製造するための連続鋳造方法であって、タンディッシュ内の溶鋼または鋳型内の溶鋼中に、Ｂｉを含有する金属ワイヤーもしくはロッド、またはＢｉならびにＭｇ、Ｃａ、ＳｒおよびＢａのうち１種または２種以上を含有する金属ワイヤーもしくはロッドを供給することを特徴とする連続鋳造方法。
【００４２】
本発明において、「金属蒸気および／または金属粒子」とは、金属蒸気および／または、蒸発が不十分なために液体もしくは固体粒子として存在する金属粒子、または金属蒸気が凝縮して形成される金属粒子を意味する。また、「金属」とは、純金属および合金のいずれをも含む。
【００４３】
以下の説明では、鋼の成分組成についての「質量％」を、単に「％」と表記する。
【発明の効果】
【００４４】
本発明の連続鋳造鋳片は、引張強度５９０ＭＰａ以上の鋼板用の素材として好適であり、本鋳片を素材として用いることにより、鋼板の曲げ加工時における表面のすじ模様の発生を抑制することができるとともに、穴拡げ性、延性、材質の安定性についても良好な性能を発揮することが期待できる。
【００４５】
本発明の鋼板は、曲げ加工時における表面のすじ模様の発生が抑制されるため、曲げ加工後の表面性状に優れている。
【００４６】
また、本発明の連続鋳造方法は、上記の鋼板用素材となる鋳片を製造するのに必要な、蒸気圧が高く融点が低い金属元素の適正量を溶鋼中に効率良く添加し、連続鋳造鋳片内に均一に分散させるための最適な連続鋳造方法である。
【図面の簡単な説明】
【００４７】
【図１】金属ワイヤーを浸漬ランスを通しておよび直接タンディッシュ内の溶鋼に供給しながら連続鋳造する方法を示す図である。
【発明を実施するための形態】
【００４８】
本発明の連続鋳造鋳片は、上述のとおり、質量％で、Ｃ：０．０３％以上０.２０％以下、Ｓｉ：０．００５％以上２．０％以下、Ｍｎ：１．２％以上３．５％以下、Ｐ：０．１％以下、Ｓ：０．０１％以下、Ｎ：０．０１％以下、Ａｌ：０．００１％以上１．０％以下およびＢｉ：０．０００１％以上０．０５％以下を含有し、残部がＦｅおよび不純物からなり、連続鋳造鋳片の表層から１０ｍｍの範囲内におけるデンドライトの１次アームの間隔が３００μｍ以下であり、前記デンドライトの１次アームの樹間のＭｎ含有率と鋳片の平均Ｍｎ含有率の比が２．５以下であることを特徴とする高強度鋼板用の連続鋳造鋳片である。以下、本発明の内容についてさらに詳細に説明する。
【００４９】
１．鋼組成の範囲および限定理由
１−１．必須元素
Ｃ：０．０３％以上０．２０％以下
Ｃは、鋼の強度向上に寄与する元素である。鋼板の引張強度を５９０ＭＰａ以上にするには、Ｃ含有率を０．０３％以上とする必要がある。しかし、Ｃ含有率が０．２０％を超えると、鋼の溶接性が劣化する。これらのことから、本発明では、Ｃ含有率を０．０３％以上０．２０％以下とする。
【００５０】
Ｃ含有率の好ましい範囲は、０．０５％以上０．２０％以下である。Ｃ含有率をこの範囲とすることにより、鋼板の溶接性を劣化させることなく引張強度を５９０ＭＰａ以上とすることが容易となる。
【００５１】
Ｓｉ：０．００５％以上２．０％以下
Ｓｉは、鋼の曲げ性をさほど劣化させることなく強度の向上に寄与する元素である。しかし、Ｓｉ含有率が２．０％を超えると、非めっき鋼板の場合には化成処理性が、溶融亜鉛めっき鋼板の場合にはめっきの濡れ性、合金化処理性およびめっき密着性が、それぞれ劣化する。これらのことから、本発明では、Ｓｉ含有率を０．００５％以上２．０％以下とする。
【００５２】
Ｓｉ含有率の好ましい範囲は、０．４％以上１．５％以下である。これは、Ｓｉ含有率が１．５％を超えると鋼板表面にＳｉを含む酸化物が形成され、表面性状が劣化する場合があるからである。また、冷延鋼板を製造する場合に比して製造プロセスの制約上、強度向上が容易ではない溶融亜鉛めっき鋼板を製造する場合において、Ｓｉ含有率を０．４％以上とすると５９０ＭＰａ以上の引張強度を確保することが容易となるからである。
【００５３】
Ｍｎ：１．２％以上３．５％以下
Ｍｎは、鋼の強度向上に寄与する元素である。鋼板の引張強度を５９０ＭＰａ以上にするには、Ｍｎ含有率を１．２％以上とする必要がある。しかし、Ｍｎ含有率が３．５％を超えると、転炉における鋼の溶解や精錬が困難になるだけでなく、溶接性が劣化する。これらのことから、本発明では、Ｍｎ含有率を１．２％以上３．５％以下とする。引張強度を５９０ＭＰａ以上とするには、Ｍｎ含有率を１．８％以上とすることが好ましい。
【００５４】
Ｐ：０．１％以下
Ｐは、一般には鋼に不可避的に含有される不純物であるものの、固溶強化元素でもあり鋼板の強化に有効であるため、積極的に含有させてもかまわない。しかしながら、Ｐ含有率が０．１％を超えると溶接性が劣化する。そのため、本発明では、Ｐ含有率を０．１％以下とする。より確実に鋼板を強化するには、Ｐ含有率を０．００３％以上とすることが好ましい。
【００５５】
Ｓ：０．０１％以下
Ｓは、鋼に不可避的に含有される不純物であり、曲げ性および溶接性の観点からは、含有率は低いほど好ましい。そのため、本発明では、Ｓ含有率を０．０１％以下とする。Ｓ含有率は、０．００５％以下が好ましく、０．００３％以下がさらに好ましい。
【００５６】
Ａｌ：０．００１％以上１．０％以下
Ａｌは、鋼を脱酸させるために添加される元素であり、Ｔｉ等の炭窒化物形成元素の歩留まりを向上させるのに有効に作用する元素である。しかし、Ａｌ含有率が１．０％を超えると、溶接性が劣化するとともに、酸化物系介在物が増加するため、鋼板の表面性状も劣化する。これらのことから、本発明では、Ａｌ含有率を０．００１％以上１．０％以下とする。Ａｌ含有率は、０．０１％以上０．２％以下が好ましい。
【００５７】
Ｎ：０．０１％以下
Ｎは、鋼に不可避的に含有される不純物であり、鋼板の曲げ性の観点からは、含有率は低いほど好ましい。そのため、本発明では、Ｎ含有率を０．０１％以下とする。Ｎ含有率は、０．００６％以下が好ましい。
【００５８】
Ｂｉ：０．０００１％以上０．０５％以下
Ｂｉは、本発明において重要な元素である。Ｂｉを含有することによって、鋼の凝固組織が微細化し、Ｍｎを多量に含有させても組織が均一となり、鋼板の曲げ性の劣化が抑制される。所望の曲げ性を確保するには、Ｂｉの含有率を０．０００１％以上とする必要がある。しかし、Ｂｉの含有率が０．０５％を超えると、鋼の熱間加工性が劣化し、熱間圧延が困難となる。これらのことから、本発明では、Ｂｉ含有率を０．０００１％以上０．０５％以下とする。曲げ性をさらに向上させるには、Ｂｉ含有率を０．００１０％以上とすることが好ましい。
【００５９】
上述の成分以外の残部は、Ｆｅおよび不純物である。
【００６０】
１−２．任意元素
Ｆｅの一部に代えて、以下の第１〜第４の任意元素を含有させてもよい。ただし、これらのうち第３の任意元素は、１種または２種以上の含有を必須とする。
【００６１】
１−２−１．第１の任意元素
Ｔｉ：０．３％以下、Ｎｂ：０．３％以下およびＶ：０．３％以下のうち１種または２種以上
Ｔｉ、ＮｂおよびＶは、いずれも鋼の強度向上に寄与する元素であり、必要に応じて含有させることができる任意元素である。５９０ＭＰａ以上の鋼板の引張強度を確保するには、Ｔｉ、ＮｂおよびＶのうち１種または２種を含有させることが有効である。この引張強度を確保する効果をより確実に得るには、Ｔｉ、ＮｂおよびＶのうち１種または２種以上の元素の含有率を０．００３％以上とすることが好ましい。しかし、それぞれの元素の含有率が０．３％を超えると、Ｔｉ、ＮｂやＶを含む介在物が増加するため、鋼板の表面性状が劣化する。そのため、Ｔｉ、ＮｂおよびＶの含有率は、それぞれ０．３％以下とすることが好ましい。
【００６２】
１−２−２．第２の任意元素
Ｃｒ：１％以下、Ｍｏ：１％以下、Ｃｕ：１％以下およびＮｉ：１％以下のうち１種または２種以上
Ｃｒ、Ｍｏ、ＣｕおよびＮｉは、いずれも鋼の強度向上に寄与する元素であり、必要に応じて含有させることができる任意元素である。連続焼鈍の冷却停止温度を３００℃以上４２０℃以下にして冷延鋼板を製造する場合や、冷延鋼板を製造する場合に比して製造プロセスの制約上、強度向上が容易ではない溶融亜鉛めっき鋼板を製造する場合において、５９０ＭＰａ以上の引張強度を確保するには、Ｃｒ、Ｍｏ、ＣｕおよびＮｉのうち１種または２種以上を含有させることが有効である。この引張強度を確保する効果をより確実に得るには、Ｃｒ、Ｍｏ、ＣｕおよびＮｉのうち１種または２種以上の元素の含有率を０．０１％以上とすることが好ましい。しかし、それぞれの元素の含有率が１％を超えると、上記効果が飽和してしまい、経済的に無駄であるだけでなく、熱延板が硬質となって冷間圧延が困難となる。そのため、Ｃｒ、Ｍｏ、ＣｕおよびＮｉの含有率は、上記のようにそれぞれ１％以下とすることが好ましい。
【００６３】
１−２−３．第３の任意元素
Ｃａ：０．０１％以下、Ｍｇ：０．０１％以下、Ｓｒ：０．０１％以下、Ｂａ：０．０１％以下、ＲＥＭ：０．０１％以下およびＺｒ：０．０１％以下のうち１種または２種以上
Ｃａ、Ｍｇ、Ｓｒ、Ｂａ、ＲＥＭ（希土類元素）およびＺｒは、いずれも介在物制御、特に介在物の微細分散化に寄与し、鋼板の曲げ性をさらに向上させる元素であり、必要に応じて含有させることができる任意元素である。また、Ｂｉを含有する溶鋼中にこれらの元素を含有させると、溶鋼中のＢｉが界面エネルギーの低減効果を有するため、介在物が晶出し易くなり、または晶出物上にこれらの元素が析出し易くなり、介在物および晶出物上の析出物が微細化する。しかし、これらの元素を過剰に含有させると、鋼板の表面性状を劣化させるため、それぞれの元素の含有率は０．０１％以下とすることが好ましい。上述の介在物および析出物を微細化する効果をより確実に得るには、これらの元素のうち１種または２種以上の元素の含有率を０．０００１％以上とすることが好ましい。
【００６４】
１−２−４．第４の任意元素
Ｂ：０．０１％以下
Ｂは、鋼の曲げ性向上に寄与するだけでなく、冷延鋼板を製造する場合に比して製造プロセスの制約上、強度向上が容易ではない溶融亜鉛めっき鋼板を製造する場合において、５９０ＭＰａ以上の引張強度を確保するのに有効であり、必要に応じて含有させることができる任意元素である。しかし、Ｂ含有率が０．０１％を超えると、熱延板が硬質となって冷間圧延が困難となる。そのため、Ｂの含有率は０．０１％以下とすることが好ましい。上述の引張強度向上効果をより確実に得るには、Ｂの含有率を０．０００３％以上とすることが好ましい。
【００６５】
１−３．鋼組成の限定の効果
連続鋳造鋳片の鋼組成を上述の範囲とすることにより、連続鋳造鋳片の表層から１０ｍｍの範囲内におけるデンドライトの１次アーム間隔を３００μｍ以下かつＭｎ偏析比を２．５以下とし、Ｍｎの偏析を低減させることができる。また、この鋳片を用いて製造した鋼板について、引張強度を５９０ＭＰａ以上とし、かつ曲げ加工時におけるすじ模様の発生を抑制することができる。デンドライトの１次アーム間隔を規定した理由については後述する。
【００６６】
２．連続鋳造方法
本発明の連続鋳造方法は、前述の通り、タンディッシュ内の溶鋼または鋳型内の溶鋼中に浸漬させた浸漬ランス内に、Ｂｉを含有する金属ワイヤーもしくはロッド、またはＢｉならびにＭｇ、Ｃａ、ＳｒおよびＢａのうち１種または２種以上を含有する金属ワイヤーもしくはロッドを挿入することにより、浸漬ランス内で金属蒸気および／または金属粒子を発生させ、前記金属蒸気および／または金属粒子をキャリアガスとともに溶鋼中に供給することを特徴とする。ビスマス（Ｂｉ）の沸点は、１５６４℃であり、溶鋼の温度はそれ以上であるため、本発明の方法ではビスマスの蒸気および／または粒子を発生させることができる。
【００６７】
このような方法でＢｉならびにＭｇ、Ｃａ、ＳｒおよびＢａを添加することにより、これらの元素の適正量を溶鋼中に効率良く添加し、連続鋳造鋳片内に均一に分散させることができる。
【００６８】
この連続鋳造方法を実施するための装置としては、例えば、後述する実施例にて説明する通り、タンディッシュと、タンディッシュ下部に設けられタンディッシュ内の溶鋼を鋳型に供給するための浸漬ノズルと、タンディッシュの下方に位置する鋳型と、タンディッシュ内の溶鋼に金属ワイヤーもしくはロッドを供給するための浸漬ランス、または鋳型内の溶鋼に金属ワイヤーもしくはロッドを供給するための浸漬ランスと、浸漬ランスの孔内にワイヤーまたはロッドを供給するためのワイヤーまたはロッド供給装置と、浸漬ランス内にキャリアガスを供給するガス供給装置とを有する連続鋳造装置が好適である。
【００６９】
また、前記金属ワイヤーまたはロッドは、タンディッシュ内の溶鋼または鋳型内の溶鋼に、ワイヤーまたはロッド供給装置から直接供給してもよい。
【００７０】
３．連続鋳造鋳片の圧延による本発明の鋼板の製造方法
この連続鋳造工程により得られた連続鋳造鋳片に、通常一般的に行われる熱間圧延を施して熱延鋼板とし、さらにこの熱延鋼板に冷間圧延を施して冷延鋼板とする。
【００７１】
この熱間圧延および冷間圧延の好ましい条件は、上述の連続鋳造工程により得られた連続鋳造鋳片に、１０５０℃以上１３５０℃以下の温度域に２０分間以上保持する均質化処理を施し、次いで、仕上温度は８００℃以上９５０℃以下、巻取温度は４００℃以上７５０℃以下の熱間圧延を施して熱延鋼板とし、この熱延鋼板に冷間圧延を施して冷延鋼板とし、熱間圧延および冷間圧延における総圧下率を９９．０％以上とすることである。
【００７２】
３−１．均質化処理および熱間圧延条件
熱間圧延に供する連続鋳造鋳片には、１０５０℃以上１３５０℃以下の温度域に２０分間以上保持する均質化処理を施すことが好ましい。熱間圧延に供する連続鋳造鋳片を１０５０℃以上の温度域に２０分間以上保持することにより、Ｍｎの偏析に起因する不均一組織がさらに解消され、さらに鋼板の曲げ性を向上させることができる。均質化処理温度は、スケールロスの抑制、加熱炉損傷の防止および生産性の向上といった観点から、１３５０℃以下とすることが好ましい。
【００７３】
均質化処理時間は、１．０時間以上３．０時間以下とすることがさらに好ましい。均質化処理時間を１．０時間以上とすることにより、鋼板の曲げ性をより一層向上させることができる。一方、均質化処理時間を３．０時間以下とすることにより、スケールロスが抑制され、生産性を向上させることができるため、製造コストの低減に繋がる。
【００７４】
これまでに、鋼板表層の性状に影響を及ぼす領域が、連続鋳造鋳片の表層から１０ｍｍの範囲であることがわかっている。この範囲のデンドライト１次アームの樹間におけるＭｎの偏析を均質化処理により低減するには、デンドライトの１次アーム間隔は小さいほど良い。一方、均質化処理時間は、短いほど操業コストや工程の面から有利である。そして、デンドライトの１次アーム間隔が３００μｍより大きいと、所望の均質化処理時間（上述の１．０時間以上３．０時間以下）では、Ｍｎの偏析の拡散効果を十分に得ることができない。そこで、本発明では、連続鋳造鋳片のデンドライトの１次アーム間隔を、３００μｍ以下と規定した。
【００７５】
仕上温度は８００℃以上９５０℃以下とすることが好ましい。仕上温度を８００℃以上とすることにより、熱間圧延時の変形抵抗が小さくなり、操業をより容易に行うことができる。また、仕上温度を９５０℃以下とすることにより、スケールによる疵の発生をより確実に抑制することができ、良好な鋼板の表面性状を確保することができる。
【００７６】
巻取温度は４００℃以上７５０℃以下とすることが好ましい。巻取温度を４００℃以上とすることにより、硬質なベイナイトやマルテンサイトの生成が抑制され、その後の冷間圧延が容易となる。また巻取温度を７５０℃以下とすることにより、鋼板表面の酸化が抑制され、良好な表面性状を確保することができる。
【００７７】
熱間圧延工程においては、鋼板の特性変動の抑制のため、粗圧延後仕上圧延前の鋳片に対して、誘導加熱等により鋳片全長の温度の均一化を図ることが好ましい。
【００７８】
３−２．冷間圧延条件
上述の熱間圧延工程により得られた熱延鋼板は、通常は酸洗等の常法により脱スケール処理が施され、その後に冷間圧延が施されて冷延鋼板とされる。
【００７９】
このときの熱間圧延および冷間圧延における連続鋳造鋳片の総圧下率は、９９．０％以上とすることが好ましい。ここで、連続鋳造鋳片の総圧下率は、下記（２）式で算出することができる。
総圧下率（％）＝｛１−（冷延鋼板の板厚）／（熱間圧延に供する連続鋳造鋳片の板厚）｝×１００  …（２）
【００８０】
鋼板の曲げ加工時に発生するすじ模様は、圧延方向に展伸したＭｎ含有率の板幅方向の変動だけでなく、Ｍｎ濃化部（Ｍｎ濃化帯）の板厚方向の厚さにも影響される。そのため、Ｍｎ濃化帯の厚さを減ずることによって、鋼板の曲げ加工時の表面凹凸の発生をより確実に抑制することができ、その結果、曲げ性が改善される。このような曲げ性改善の効果を得るには、上記総圧下率を９９．０％以上とすることが有効である。
【００８１】
このように連続鋳造鋳片に均質化処理、熱間圧延および冷間圧延を施して得られた鋼板は、５９０ＭＰａ以上の引張強度を有するとともに、曲げ加工後の表面性状に優れる。
【実施例】
【００８２】
本発明の連続鋳造鋳片およびその連続鋳造方法の効果を確認するため、以下に示す試験を実施して、その結果を評価した。
【００８３】
１．試験条件
１−１．鋳造条件
溶鋼成分：Ｃ、Ｓｉ、Ｍｎ、Ｐ、Ｓ、Ｎ、Ａｌ、Ｔｉ、Ｎｂ、Ｖ、Ｃｒ、Ｍｏ、Ｃｕ、Ｎｉ、Ｍｇ、Ｃａ、Ｓｒ、Ｂａ、ＲＥＭ、ＺｒおよびＢの各成分が後述する表１に記載された組成に調製された溶鋼を使用し、Ｂｉについては下記の添加方法により添加して表１に示される組成に調製
溶鋼温度：１５７０℃（タンディッシュ内溶鋼温度）
鋳型サイズ：幅１１００ｍｍ×厚さ２５０ｍｍ
鋳造速度：１．０ｍ／分
Ｂｉ添加方法：直径３ｍｍの純Ｂｉからなる金属ワイヤーを浸漬ランス内に挿入
Ｂｉ添加位置：タンディッシュ内
キャリアガス：アルゴンガス１０Ｌ／分
ランス前ガス圧力：０．０５ＭＰａ
【００８４】
本試験では、溶鋼成分を変化させて連続鋳造を行い、連続鋳造鋳片を製造した。本発明例の試験において鋳込まれた溶鋼の成分組成を表１中の本発明例１〜１０の欄に示し、Ｂｉを添加しない比較例の試験において鋳込まれた溶鋼の成分組成を表１中の比較例１および２の欄に示した。
【００８５】
本発明例１〜１０は、いずれも上述の必須元素を全て規定範囲で含有する実施例である。本発明例１および２は上述の第１〜第４の任意元素のいずれも含まない実施例、本発明例３は第１の任意元素を規定範囲で含有する実施例、本発明例４は第１および第２の任意元素を規定範囲で含有する実施例、本発明例５および８は第１〜第３の任意元素を規定範囲で含有する実施例、本発明例６は第１〜第４の任意元素を規定範囲で含有する実施例、本発明例７および１０は第３の任意元素を規定範囲で含有する実施例、本発明例９は第３および第４の任意元素を規定範囲で含有する実施例である。これらのうち本発明例１〜４は、本発明の参考例である。
【００８６】
【表１】
0005381785.tif 000002
【００８７】
図１は、金属ワイヤーを浸漬ランスを通してタンディッシュ内の溶鋼に供給しながら連続鋳造する方法を示す図である。取鍋３からタンディッシュ２に供給された溶鋼１は、浸漬ノズル６を経由して鋳型８内に注入され、下方に引き抜かれながら凝固シェル７を形成して鋳片となる。添加金属元素を含有する金属ワイヤー５０が、タンディッシュ２内の溶鋼１中に浸漬された浸漬ランス４の孔内に所定の速度で挿入される。
【００８８】
浸漬ランス４の上端部は金属ワイヤー供給機５に接続されている。金属ワイヤー供給機５にはワイヤーリール５１が装填されており、金属ワイヤー５０は、ワイヤー繰出し速度制御装置５３によりその繰出し速度を制御されたワイヤー繰出しロール５２により、浸漬ランス４内に挿入供給される。金属ワイヤー供給機５には、流量圧力制御装置５７の指令により作動する流量制御弁５６および圧力指示調節弁５５により流量および圧力を制御されたキャリアガス５４が導入され、金属ワイヤー５０とともに浸漬ランス４内に供給される。
【００８９】
そして、連続鋳造試験により得られた連続鋳造鋳片を素材として、熱間圧延および冷間圧延を行い、鋼板の試作を行った。本試験では、ＥＰＭＡ分析用の試験片を採取するために、連続鋳造鋳片を一旦室温まで冷却した。その後、加熱炉に装入して所定の温度まで加熱して熱間圧延を行い、続いて冷間圧延を行った。圧延条件は以下に示す通りとした。
【００９０】
１−２．圧延条件
鋼素材の圧延開始温度：１２００℃
均質化処理温度および時間：表１に示す通り
仕上温度：８５０℃
巻取温度：６００℃
熱間圧延と冷間圧延の総圧下率：９９．４％
焼鈍温度：Ａｃ3変態点〜９５０℃の温度域
焼鈍時間：５０秒
７５０℃から６００℃までの平均冷却速度：２０℃／秒
【００９１】
１−３．Ｍｎ偏析比の評価条件
デンドライト１次アームの樹芯と樹間のＭｎ含有率の差がすじ模様の原因であることから、製造した連続鋳造鋳片についてデンドライト１次アームの樹芯と樹間の両方のＭｎ含有率の分布を測定し、評価指標としてＭｎ偏析比を求めた。
【００９２】
Ｍｎ含有率の分布の測定にはＥＰＭＡを使用した。ＥＰＭＡによる分析には、製造した連続鋳造鋳片の表層から厚さ方向に採取した、幅５０ｍｍ×長さ５０ｍｍ×厚さ８ｍｍの試験片を使用した。ＥＰＭＡによる測定時のビーム径は１μｍとし、鋳片表面から１０ｍｍ離れた位置において表面と平行に５０ｍｍの範囲で線分析を行った。
【００９３】
ＥＰＭＡによる線分析で測定されたＭｎ含有率の最大値をデンドライト樹間のＭｎ含有率とした。Ｍｎ偏析比は、線分析で測定されたデンドライト樹間のＭｎ含有率を、あらかじめ測定した鋳片のＭｎ平均含有率で除した値と定義した。
【００９４】
Ｍｎ偏析比が１．０の場合には、鋳片のデンドライト１次アームの樹芯と樹間でＭｎ含有率に差がなく、Ｍｎの偏析のない理想的な状態を示す。Ｍｎ偏析比が大きいほど、鋳片のデンドライト１次アームの樹芯と樹間のＭｎ含有率の差が大きく、すじ模様の発生が著しくなることを示す。
【００９５】
１−４．曲げ試験条件
また、連続鋳造鋳片を素材として作製した鋼板について、先端角度が１８０°のＵ曲げ試験を実施し、曲げ部の表面でのすじ模様の発生の有無を目視で観察した。曲げ試験片は、長手方向が鋼板の圧延方向に直角な方向となるように採取し、寸法は幅４０ｍｍ×長さ１００ｍｍ×板厚１．５ｍｍとした。Ｕ曲げ試験は、曲げ稜線が圧延方向となるよう実施した。
【００９６】
２．試験結果
上記条件で作製した連続鋳造鋳片および鋼板について、３種類の項目について評価を行った。試験結果を、前記表１に組成と併せて示した。評価項目は、連続鋳造鋳片について「Ｍｎ偏析比」、鋼板について「すじ疵発生」および「介在物微細分散化」とした。
【００９７】
「Ｍｎ偏析比」は、上述のように、連続鋳造鋳片より採取した試験片をＥＰＭＡにより分析し、測定されたＭｎ含有率の最大値を鋳片のＭｎ平均含有率により除した値である。
【００９８】
「すじ疵発生」とは、連続鋳造鋳片から作製した鋼板についてＵ曲げ試験を実施した際の、曲げ部の表面におけるすじ模様の発生の有無を目視観察により判別した結果である。
【００９９】
「介在物微細分散化」とは、電界放射型走査電子顕微鏡を用いて鋼板を観察し、１平方ｍｍ当たりに存在する直径２μｍ以下のＭｎＳおよび／またはＭｎＳを含む介在物の個数が２０個未満の場合を×、２０個以上１００個未満の場合を○、１００個以上の場合を◎で示した。
【０１００】
Ｍｎ偏析比は、比較例１および２では３．３および２．８と、本発明で規定する２．５よりも大きかった。一方、本発明例１〜１０では１．４〜２．２と、本発明の規定の範囲内であり、比較例１および２と比べて小さく良好な値となった。これは、本発明例１〜１０ではデンドライトの１次アーム間隔が小さく、Ｍｎの拡散が進行しやすかったためと考えられる。
【０１０１】
そして、Ｍｎ偏析比の大きい比較例１および２では、いずれも「すじ疵発生」は「有」であり、すじ模様が発生した。一方、Ｍｎ偏析比の小さい本発明例１〜１０では「すじ疵発生」は「無」であり、すじ模様は発生せず、曲げ試験後でも良好な表面性状であった。このように、本発明によれば、連続鋳造鋳片のデンドライトの１次アーム間におけるＭｎ偏析を低減することができ、すじ模様の発生を抑制することができる。
【０１０２】
また、比較例１および２では、介在物の微細分散化はほとんど進行しておらず×であったが、本発明例１〜４では○、本発明例５〜１０では◎と、介在物の微細分散化が進行し、良好な状態であった。
【産業上の利用可能性】
【０１０３】
本発明の連続鋳造鋳片は、連続鋳造鋳片の表層から１０ｍｍの範囲内におけるデンドライトの１次アーム間隔が３００μｍ以下かつＭｎ偏析比が２．５以下であり、Ｍｎの偏析が小さい。そのため、この鋳片を素材として得られた本発明の鋼板は、曲げ加工時における表面でのすじ模様の発生を抑制することができ、自動車用の高強度鋼板をはじめとする高強度高加工性鋼板として好適である。また、本発明の連続鋳造方法は、上記鋳片を得るために必要な金属元素の適正量を溶鋼中に効率良く添加し、連続鋳造鋳片内に均一に分散させるための最適な連続鋳造方法である。
【０１０４】
したがって、本発明の鋳片は、自動車用熱延鋼板をはじめとする強度、靱性および加工性に優れた構造用または加工用鋼材の素材として、本発明の鋼板は、これらの加工用鋼材として、また、本発明の鋳造方法は、上記鋼材製造用の鋳片を鋳造するための連続鋳造方法として、それぞれ広範に適用できる。
【符号の説明】
【０１０５】
１：溶鋼、  ２：タンディッシュ、  ３：取鍋、  ４：浸漬ランス、
５：金属ワイヤー供給機、  ５０：金属ワイヤー、  ５１：ワイヤーリール、
５２：ワイヤー繰出しロール、  ５３：ワイヤー繰出し速度制御装置、
５４：キャリアガス、  ５５：圧力指示調節弁、５６：流量制御弁、
５７：流量圧力制御装置、  ６：浸漬ノズル、  ７：凝固シェル、  ８：鋳型
【図１】
0005381785.tif 000003